(57)【要約】着色剤と、分散剤と、バインダ樹脂と、溶剤とを含有し、凸版反転印刷法に使用される印刷インキ組成物であって、バインダ樹脂が、重量平均分子量１０００〜６０００であり、且つ１分子中にエポキシ基、水酸基、酸基、酸無水物基、及びアルコキシシリル基からなる群から選ばれる少なくとも１種の官能基をバインダ樹脂１分子中に平均２個以上有する凸版反転印刷用インキ組成物、該凸版反転印刷用インキ組成物を使用した凸版反転印刷法により得られた印刷物、及びカラーフィルタ。凸版反転印刷法により高光学濃度で精細なパターンを形成することが出来、かつ耐久性に優れた印刷物を与える。
2011065342.tif 000002
【特許請求の範囲】
【請求項１】
着色剤と、分散剤と、バインダ樹脂と、溶剤とを含有し、凸版反転印刷法に使用される印刷インキ組成物であって、
前記バインダ樹脂が、重量平均分子量１０００〜６０００であり、且つ１分子中にエポキシ基、水酸基、酸基、酸無水物基、及びアルコキシシリル基からなる群から選ばれる少なくとも１種の官能基をバインダ樹脂１分子中に平均２個以上有することを特徴とする、凸版反転印刷用インキ組成物。
【請求項２】
前記バインダ樹脂が、重量平均分子量１０００〜５０００の（メタ）アクリル樹脂である請求項１に記載の凸版反転印刷用インキ組成物。
【請求項３】
前記バインダ樹脂のガラス転移温度が２５℃以下である請求項１または２に記載の凸版反転印刷用インキ組成物。
【請求項４】
前記分散剤が、前記バインダ樹脂が有する官能基と反応しうる官能基を有する請求項１〜３のいずれかに記載の凸版反転印刷用インキ組成物。
【請求項５】
前記着色剤が、前記バインダ樹脂が有する官能基と反応しうる官能基を有する請求項１〜４のいずれかに記載の凸版反転印刷用インキ組成物。
【請求項６】
前記印刷インキ組成物がカラーフィルタ用ブラックマトリックス用途である請求項１〜５のいずれかに記載の凸版反転印刷用インキ組成物。
【請求項７】
着色剤としてカーボンブラック、黒鉛、チタンブラック、黒鉄、及び二酸化マンガンからなる群から少なくとも選ばれる１種を含有する請求項６に記載の凸版反転印刷用インキ組成物。
【請求項８】
インキ塗膜の膜厚１ミクロンあたりの透過ＯＤ値が３．５以上である請求項６又は７に記載の凸版反転印刷用インキ組成物。
【請求項９】
請求項１〜８のいずれかに記載の凸版反転印刷用インキ組成物を使用した凸版反転印刷法により得られた印刷物。
【請求項１０】
請求項１〜８のいずれかに記載の凸版反転印刷用インキ組成物を使用した凸版反転印刷法により作製したカラーフィルタ。
【発明の詳細な説明】
【技術分野】
【０００１】
本発明は、凸版反転印刷法に使用される印刷インキ組成物、及び、該印刷インキ組成物を使用した凸版反転印刷法により作製したカラーフィルタに関する。
【背景技術】
【０００２】
近年、電子部品の低コスト化および微細化に対応するため、各種回路基板や液晶表示素子、有機エレクトロルミネッセンス素子、有機薄膜太陽電池、薄膜トランジスタ等の電子部品用の導電層、絶縁層、半導体層、遮光層、カラーフィルタのブラックマトリックス、ディスプレイ周辺の遮光意匠層などのパターン形状を、印刷法、インキジェット等で形成することが試みられている。このうち印刷法は、現行のフォトレジスト法と比較して安価な製造法として着目されているが、ブランケットに対する印刷性に改良の余地があり、微細なパターン寸法および良好な形状を持つパターンを製造することが困難であった。【０００３】
これに対し、十分に微細でかつ良好な形状を有するパターンを形成しうる印刷法として、凸版反転印刷法（凸版反転オフセット印刷法ともいう）が注目されている（特許文献１参照）。
凸版反転印刷法とは、高分子の樹脂などから構成されるインキをシリコーンブランケットなどのブランケット表面に膜厚が均一になるように塗布した後、表面にインキ層が形成されたブランケットと凸版とを接触させて不要な部分のインキ層を凸版の凸部に転写させて除去し、ブランケット表面に残ったインキ層を被刷物に転写する印刷法である。例えば特許文献１では、連続積層（ウェット オン ウェット）が可能な上述の凸版反転印刷法を用いることで、大幅なコストダウンを達成しつつ、フォトレジスト法により製造されるカラーフィルタと同等の精度を有するカラーフィルタを製造する方法が記載されている。【０００４】
この凸版反転印刷法に好適なインキ組成物の例としては、例えば、着色剤、樹脂、炭化水素系溶剤を必須成分とし、粘度が５０ｍＰａ・ｓ以下であることを特徴とする印刷インキ組成物が提案されている（特許文献２参照）。この印刷インキ組成物中の樹脂は、着色剤に吸着することで着色剤の微細化を助け、さらに微細化後の着色剤の再凝集を防止する能力（分散性）と、所望のパターンを形成できる能力（印刷適性）、及び印刷後に強固な塗膜を形成し、その形状を保持できる能力（塗膜耐性）を併せ持つことが必須であるとされている。また、顔料、樹脂、表面エネルギー調整剤、速乾性有機溶剤、遅乾性有機溶剤を含有する印刷インキ組成物が提案されている（特許文献３参照）。【０００５】
しかし、前記文献２あるいは文献３で要求されているような例えばカラーフィルターのパターニング（線幅５０ミクロン）と比較してより精細なパターニングが要求される分野、例えば各種表示素子用ブラックマトリックスや、薄膜トランジスタ等の用途において、上記印刷インキ組成物では、所望のパターンを形成することが困難であった。
また、最近、各種表示素子等の画質の高意匠化の観点から、高光学濃度でより精細（線幅４０ミクロン以下）なパターンが再現でき、耐久性に優れた凸版反転印刷用インキ組成物が切望されていた。
【先行技術文献】
【特許文献】
【０００６】
【特許文献１】特開２００１−５６４０５号公報
【特許文献２】特開２００５−５４１０４号公報
【特許文献３】特開２００５−１２８３４６号公報
【発明の概要】
【発明が解決しようとする課題】
【０００７】
本発明の課題は、凸版反転印刷法によりカラーフィルタ用ブラックマトリックス等を製造する際、高光学濃度で精細なパターンを形成することが出来、かつ耐久性に優れた凸版反転印刷用インキ組成物を提供することにある。
【課題を解決するための手段】
【０００８】
すなわち、本発明は、着色剤と、分散剤と、バインダ樹脂と、溶剤とを含有し、凸版反転印刷法に使用される印刷インキ組成物であって、前記バインダ樹脂が、重量平均分子量１０００〜６０００であり、且つ１分子中にエポキシ基、水酸基、酸基、酸無水物基、及びアルコキシシリル基からなる群から選ばれる少なくとも１種の官能基をバインダ樹脂１分子中に平均２個以上有する凸版反転印刷用インキ組成物を提供する。【０００９】
また、本発明は、着色剤が有する官能基と、分散剤が有する官能基と、バインダ樹脂に含まれる官能基とを熱硬化させることで、所望の塗膜物性を有する凸版反転印刷用インキ組成物を提供する。【００１０】
また、本発明は、前記記載の凸版反転印刷用インキ組成物を使用した凸版反転印刷法により得られた印刷物を提供する。【００１１】
また、本発明は、前記記載の凸版反転印刷用インキ組成物を使用した凸版反転印刷法により作製したカラーフィルタを提供する。
【発明の効果】
【００１２】
本発明の凸版反転印刷用インキ組成物を使用することで、高精細なパターン寸法及び良好な形状を持つ印刷物を得ることができる。
本発明の凸版反転印刷用インキ組成物を使用し、凸版反転印刷法により得られた印刷物は、絶縁層、遮光層、カラーフィルタ用ブラックマトリックス、薄膜トランジスタの遮光層等として有効に使用することができる。
【発明を実施するための形態】
【００１３】
（凸版反転印刷用インキ組成物）
以下、本発明を詳しく説明する。
本発明の凸版反転印刷用インキ組成物は、着色剤と、分散剤と、バインダ樹脂と、溶剤を含有し、さらに、前記バインダ樹脂が、重量平均分子量１０００〜６０００であり、エポキシ基、水酸基、酸基、酸無水物基、及びアルコキシシリル基からなる群から選ばれる少なくとも１種の官能基を、バインダ樹脂１分子中に平均２個以上有することを特徴とする。
【００１４】
（着色剤）
本発明で使用する着色剤は色剤として使用されているものなら特に限定はなく、有機顔料、無機顔料等が使用できる。特に本願の印刷インキ組成物をカラーフィルタ形成用として使用する場合には、カラーフィルタ用顔料として汎用されるものが挙げられ、中でも、色純度と色濃度が高く、透明性の高いものが好ましい。
有機顔料としては、例えば、アゾ系、フタロシアニン系、インジゴ系、アントラキノン系、ペリレン系、キナクリドン系、メチン・アゾメチン系、イソインドリノン系等が挙げられる。顔料の分散性が高いほどこれらの特性が発揮されやすいため、必要に応じて顔料への表面処理や、界面活性剤等の助剤を加えることができる。これらの顔料には、例えば、赤、緑、青及び黒色等の着色画像に適した各顔料系が使用されている。顔料の種類は、カラーインデックス（Ｃ．Ｉ．）Ｎｏ．で示す。  
【００１５】
赤色の着色剤としては、単一の赤色顔料系を用いてもよく、黄色顔料系を赤色顔料系に混合して調色を行っても良い。赤色顔料系としては、例えば、９、９７、１２２、１２３、１４９、１５５、１６８、１７７、１８０、１９２、２０８、２０９、２１５、２１７、２２０、２２４、２５４などが挙げられる。また、黄色顔料系としては、例えば、７、１７、２０、２４、３６、８３、９３、１０９、１１０、１１７、１２５、１２８、１２９、１３８、１３９、１４７、１５０、１５４、１８０、１８５などが挙げられる。
これらの赤色顔料系及び黄色顔料系は、それぞれ２種類以上を混合して使用することも出来る。
【００１６】
緑色の着色剤としては、単一の緑色顔料系を用いてもよく、上記の黄色顔料系を緑色顔料系に混合して調色を行ってもよい。緑色顔料系としては、例えば、７、３６、３７、５８などが挙げられる。これらの緑色顔料系及び黄色顔料系は、それぞれ２種類以上を混合して使用することも出来る。
【００１７】
青色顔料の着色剤としては、単一の青色顔料系を用いてもよく、紫色顔料系を青色顔料系に混合して調色を行ってもよい。青色顔料系としては、例えば、１５、１５：１、１５：３、１５：４、１５：６、２２、６０、６４などが挙げられる。また、紫色顔料系としては、例えば、１９、２３、２９、３７、５０、１２２などが挙げられる。これらの青色顔料系及び紫色顔料系は、それぞれ２種類以上を混合して使用することもできる。
【００１８】
また、上記赤、緑及び青顔料の色調整及びインキの流動性を改善するために、次に挙げる顔料を必要量添加することができる。例えば、白顔料として、１８、２１、２７、２８などが、橙顔料として、３８、４３などが挙げられる。  
【００１９】
また、特に本発明の凸版反転印刷用インキ組成物をブラックマトリックス形成用として使用する場合には、黒色の着色剤として、カーボンブラック、黒鉛、チタンブラック、黒鉄、二酸化マンガンなどが使用される。通常、フォトレジスト法では、ブラックマトリックスに必要とされる光遮蔽度（墨の光学濃度で代用：以下ＯＤ値と言う）をより高いレベルで達成しようとすると、露光工程で充分に光が浸透せず、露光不足、現像不良を発生しやすい。一方本発明における凸版反転印刷法では露光工程等を経ないため、フォトレジスト法のような前述の問題も発生しない。よって、高いＯＤ値のブラックマトリックスが得られる。具体的には、本発明の凸版反転印刷用インキ組成物を使用した凸版反転印刷法によりブラックマトリックスを作製した場合、膜厚１ミクロンあたりの透過ＯＤ値が３．５以上のブラックマトリックスを得ることが出来る。
【００２０】
これらの着色剤は無機透明粒子と併用することも出来る。無機透明粒子としては、例えば、シリカ、フッ化マグネシウム、アルミナ、酸化チタン、チタン酸バリウムなどが挙げられる。
【００２１】
また、本発明の凸版反転印刷用インキ組成物を用いて作製した塗膜に導電性を付与するために、ニッケル、銅、金、銀、アルミニウム、クロム、白金（プラチナ）、パラジウム、タングステン、モリブデン等の単体、これらのうち２種以上の金属からなる合金、あるいはこれら金属の化合物で良好な導電性を有するもの等と併用することも出来る。
【００２２】
前記着色剤は、パターン形成時に加熱硬化させることから、後述のバインダ樹脂が有する官能基と熱硬化しうる官能基を有することが好ましい。例えば、着色剤がカルボキシル基、リン酸基、スルホン酸基などの酸性官能基、またはそれらの中和物（有機塩、無機塩、金属塩）を有する場合は、バインダ樹脂がエポキシ基、水酸基、アルコキシル基からなる群から選ばれる少なくとも１種の官能基を有することが好ましく、着色剤が第１級、第２級、第３級、第４級アミノ基などの塩基性官能基、またはそれらの中和物（有機塩、無機塩、金属塩）を有する場合は、バインダ樹脂がエポキシ基、酸基、酸無水物基、アルコキシル基からなる群から選ばれる少なくとも１種の官能基を有することが好ましく、着色剤が水酸基、酸無水物基、カルボニル基などの中性官能基を有する場合は、バインダ樹脂がエポキシ基、水酸基、酸基、酸無水物基、アルコキシル基からなる群から選ばれる少なくとも１種の官能基を有することが好ましい。
このような着色剤としては、例えば、カーボンブラックのようにカルボキシル基、カルボニル基、水酸基などの官能基を予め有する顔料、及び各種顔料表面処理により官能基を導入した機能性顔料が挙げられる。顔料表面に官能基を導入する方法については特に制限はなく、例えば、プラズマ処理、シナジスト処理、界面活性剤処理、ポリマー処理などが挙げられる。
【００２３】
（分散剤）
前記着色剤は、単体で使用することも勿論可能であるが、着色剤を予め有機溶剤中に分散させた分散液であっても良い。中でも、分散剤を用いて着色剤を分散（微細化）した分散液であることが好ましい。
分散剤としては、パターン形成時に加熱硬化させることから、後述のバインダ樹脂が有する官能基と熱硬化しうる官能基を有することが好ましい。例えば、分散剤がカルボキシル基、リン酸基、スルホン酸基などの酸性官能基、またはそれらの中和物（有機塩、無機塩、金属塩）を有する場合は、バインダ樹脂がエポキシ基、水酸基、アルコキシル基からなる群から選ばれる少なくとも１種の官能基を有することが好ましく、分散剤が第１級、第２級、第３級、第４級アミノ基などの塩基性官能基、またはそれらの中和物（有機塩、無機塩、金属塩）を有する場合は、バインダ樹脂がエポキシ基、酸基、酸無水物基、アルコキシル基からなる群から選ばれる少なくとも１種の官能基を有することが好ましく、分散剤が水酸基、酸無水物基、カルボニル基などの中性官能基を有する場合は、バインダ樹脂がエポキシ基、水酸基、酸基、酸無水物基、アルコキシル基からなる群から選ばれる少なくとも１種の官能基を有することが好ましい。
【００２４】
また、分散剤には、着色剤に吸着することで着色剤の微細化を助け、さらに微細化後の着色剤の再凝集を防止する能力（分散性）を有することが必須である。具体的には、着色剤と親和性の高いカルボキシル基、リン酸基、スルホン酸基などの酸性官能基及びその中和塩、または、第１級、第２級、第３級、第４級アミノ基などの塩基性官能基及びその中和塩からなる群から選ばれる少なくとも１種の官能基を分子中に有するものが好ましい。
このような分散剤のうち、一例を列挙すると、アジスパーＰＢ−８１４、ＰＢ−８２１、ＰＢ−８２２、ＰＢ−８２４、ＰＡ−１１１（味の素ファインテクノ（株）製品）、Ｄｉｓｐｅｒｂｙｋ−１０１、１０２、１０６、１０８、１０９、１１０、１１１、１１２、１１６、１３０、１４０、１４２、１４５、１６１、１６２、１６３、１６４、１６６、１６７、１６８、１７０、１７１、１７４、１８０、１８１、１８２、１８３、１８４、１８５、１８７、２０００、２００１、２００８、２００９、２０１０、２０１５、２０２０、２０２５、２０５０、２０７０、２０９０、２０９１、２０９５、２０９６、２１５０、２１５３、２１５５、２１６３、２１６４、ＢＹＫ−ＬＰＮ２１１１６、６９１９（ビックケミー・ジャパン（株）製品）、ＥＦＫＡ−４０１０、４０２０、４３２０、４３３０、４４０１、４５７０、５０５４、７４６１、７４６２、７４７６、７４７７（チバ・スペシャリティー・ケミカルズ社製品）、Ｓｏｌｓｐｅｒｓｅ２４０００ＧＲ、２６０００、２８０００、７６５００（ルブリゾル・コーポレーション製品）などが挙げられる。
【００２５】
（バインダ樹脂）
本発明で使用するバインダ樹脂は、重量平均分子量１０００〜６０００であり、且つエポキシ基、水酸基、酸基、酸無水物基、及びアルコキシシリル基からなる群から選ばれる少なくとも１種の官能基を、バインダ樹脂１分子中に平均２個以上有することを特徴とする。前記官能基を有することで、前記バインダ樹脂が有する官能基と熱硬化しうる官能基を有する顔料分散剤、あるいは前記バインダ樹脂が有する官能基と熱硬化しうる着色剤と反応して強固な塗膜を形成しうるので、得られたパターンは良好な形状を保つことが可能である。所望の塗膜強度を出すためには、前記バインダ樹脂はアクリル樹脂であり、また、エポキシ基、水酸基、酸基、酸無水物基、及びアルコキシシリル基からなる群から選ばれる少なくとも１種の官能基が、１分子中に平均２個以上、好ましくは平均５個以上導入された構造を有することが望ましい。上記官能基が１分子中に平均２個未満である場合は、所望の塗膜硬度が得られない可能性がある。
なお、バインダ樹脂中に含まれる官能基数は、得られたバインダ樹脂をサンプリングして直接測定してもよいが、本発明においては、「バインダ樹脂１分子中に含まれる官能基数＝Ｎ」を、下記式から計算した。
【００２６】
【数１】
2011065342.tif 000003
【００２７】
但し、Ｎは、バインダ樹脂１分子中に含まれる官能基数を表し、Ｍｗは得られたバインダ樹脂の重量平均分子量を表し、Ｗ１、Ｗ２、Ｗ３・・・は、各々、バインダ樹脂を構成する全モノマー仕込み量に対する官能基を有するモノマー各々の重量分率（％）を表し、Ｍ１、Ｍ２、Ｍ３・・・は、各々、官能基を有するモノマー各々の分子量を表す。
【００２８】
また、前記バインダ樹脂の重量平均分子量は、樹脂をテトラヒドロフラン（ＴＨＦ）によって５０倍希釈して得られた希釈液をフィルター（材質：ポリテトラフルオロエチレン、ポア径：０．２μｍ）で濾過することにより、測定サンプルを調製し、次に、この測定サンプルをゲルパーミエーションクロマトグラフ（ＧＰＣ  東ソー社製  商品名「ＨＬＣ−８２２０ＧＰＣ」）に供給して、サンプル流量１ミリリットル／ｍｉｎ、カラム温度４０℃の条件で測定を行い、樹脂のポリスチレン換算分子量を測定した値を、重量平均分子量とした。なお、上記ＧＰＣ測定において、カラムとして東ソー社から商品名「ＴＳＫ−ＧＥＬ  ＨＸＬシリーズ」で市販されているカラムを用い、検出器として示差屈折計を用いた。
【００２９】
前記バインダ樹脂は、ビニル系モノマーを原料とするラジカル共重合体が好ましく、中でも（メタ）アクリルモノマーを主原料とするアクリル樹脂が好ましい。
例えば、エポキシ基、水酸基、酸基、酸無水物基、及びアルコキシシリル基からなる群から選ばれる少なくとも１種の官能基を有するモノマーと、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、シクロヘキシル（メタ）アクリレート、ベンジル（メタ）アクリレート、ジブロモプロピル（メタ）アクリレート、トリブロモフェニル（メタ）アクリレートもしくはアルコキシアルキル（メタ）アクリレート等の各種（メタ）アクリレート類、等の汎用の（メタ）アクリレート系モノマー、あるいは、スチレン、α−メチルスチレン、ｐ−ｔ−ブチルスチレンもしくはビニルトルエン、（メタ）アクリロニトリル、塩化ビニル、塩化ビニリデン、フッ化ビニルもしくはフッ化ビニリデン、（メタ）アクリルアミド、ジメチル（メタ）アクリルアミド、Ｎ−ｔ−ブチル（メタ）アクリルアミド、Ｎ−オクチル（メタ）アクリルアミド、Ｎ−ブトキシメチルアクリルアミド、ジアセトンアクリルアミド、ジメチルアミノプロピル（メタ）アクリルアミドもしくはアルコキシル化Ｎ−メチロール化（メタ）アクリルアミド等のビニル系モノマー類との共重合により作製される。
【００３０】
エポキシ基を有するモノマーとしては、例えば、グリシジル（メタ）アクリレートもしくはβ−メチルグリシジル（メタ）アクリレート、４−（２、３−エポキシプロポキシ）ブチルアクリレート等が挙げられる。
【００３１】
水酸基を有するモノマーとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、３−クロロ−２−ヒドロキシプロピル（メタ）アクリレート、ジ−２−ヒドロキシエチルフマレート、モノ−２−ヒドロキシエチルモノブチルフマレート、ポリエチレングルコールモノ（メタ）アクリレート、ポリプロピレングリコールモノ（メタ）アクリレート、「プラクセルＦＭもしくはプラクセルＦＡ」〔ダイセル化学（株）製のカプロラクトン付加モノマー〕等の各種α、β−エチレン性不飽和カルボン酸のヒドロキシアルキルエステル類などが挙げられる。
【００３２】
酸基を有するモノマーとしては、例えば、（メタ）アクリル酸、クロトン酸、マレイン酸、フマル酸、もしくはイタコン酸等のカルボキシル基含有モノマー類またはそれらの塩類、２−メタクリロイロキシエチルアシッドホスフェート等のリン酸エステル基含有モノマー類またはそれらの塩類、ｔ−ブチルアクリルアミドスルホン酸等のスルホン酸基含有モノマー類またはその塩類などが挙げられる。
【００３３】
酸無水物基を有するモノマーとしては、例えば、無水（メタ）アクリル酸、無水マレイン酸、無水シトラコン酸などが挙げられる。
【００３４】
アルコキシシリル基を有する（メタ）アクリルモノマーとしては、例えば、α−（メタ）アクリロキシプロピルトリメトキシシラン、α―（メタ）アクリロキシプロピルトリエトキシシラン、α−（メタ）アクリロキシプロピルメチルジエトキシシランなどが挙げられる。
【００３５】
これらの官能基を有するモノマーは、１種を使用してもよいし数種を使用してもよいが、互いに反応しうる官能基の組み合わせ（例えば、酸無水物基と水酸基の組み合わせ等）は重合時にゲル化を引き起こすおそれがあるために、互いに反応しない官能基の組み合わせが好ましい。
好ましいモノマーの組み合わせとしては、例えば、グリシジル（メタ）アクリレート等のエポキシ基含有モノマーとα−メタクリロキシプロピルトリメトキシシラン等のアルコキシシリル基を有する（メタ）アクリレート等が挙げられる。
【００３６】
前記バインダ樹脂は、上記手法の他に、予め作製した（メタ）アクリル樹脂に、エポキシ基、水酸基、酸基、酸無水物基、及びアルコキシシリル基からなる群から選ばれる少なくとも１種の官能基を導入して作製しても良い。
【００３７】
また、例えば線幅２５ミクロン等の高精細なパターニングを形成するためには、印刷インキ組成物の不揮発分が上昇、すなわち、印刷インキ組成物中の溶剤濃度が低下しても印刷インキ組成物を過度に増粘させないバインダ樹脂、具体的には、高い不揮発分条件下でも弾性挙動を示さない（メタ）アクリル樹脂をバインダ樹脂に使用することが望ましい。
本発明で使用するバインダ樹脂の重量平均分子量１０００〜６０００であるが、樹脂の弾性の影響を小さくするためには、樹脂の分子量をより小さくすると良い。線幅２５ミクロンの高精細なパターニングを形成することができるバインダ樹脂の分子量は、具体的には、重量平均分子量に換算して１０００〜５０００が好ましく、なお好ましくは１５００〜３５００の範囲内が望ましい。重量平均分子量が１０００未満の場合には、塗膜の硬度が不足して高精細パターンを維持できなくなる可能性があり、また、分子量が６０００を超える場合は、（メタ）アクリル樹脂の粘弾性が無視できなくなり、その結果、所望の高精細パターニングが形成できなくなる可能性がある。
【００３８】
さらに、バインダ樹脂のガラス転移温度（Ｔｇ）も、高精細なパターニングの形成に大きな影響を与える。よって、バインダ樹脂のＴｇは、２５℃以下、好ましくは、０℃以下であることが望ましい。バインダ樹脂のＴｇが２５℃を超える場合には、（メタ）アクリル樹脂の粘弾性が無視できなくなる可能性があり、その結果、所望の高精細パターニングが形成できなくなるおそれがある。
【００３９】
前記バインダ樹脂のＴｇは、得られたバインダ樹脂をサンプリングして直接測定してもよいが、煩雑であることから、本発明においては、仕込んだモノマーのホモポリマーのＴｇから計算し算出したＴｇを、具体的には以下のＦｏｘの式により算出されたＴｇを、本発明における「バインダ樹脂のＴｇ」とする。
【００４０】
【数２】
2011065342.tif 000004
なお上記式において、成分とは、バインダ樹脂を構成するモノマーを指す。
【００４１】
前記バインダ樹脂の製造方法としては特に限定はなく、塊状重合法、溶液重合法等の公知の方法で重合することができる。重合温度は、４０〜１４０℃で、重合時間は５〜２４時間程度である。
【００４２】
重合時に使用する溶媒には特に限定はなく、例えば、トルエン、キシレン、シクロヘキサン、ｎ−ヘキサンもしくはミネラルスピリットの炭化水素系、酢酸エチル、酢酸ｎ−ブチル、酢酸イソブチル、エチレングリコールモノメチルエーテルアセテート、プロピレングリコールモノメチルエーテルアセテート、ブチルカルビトールアセテートもしくは酢酸アミル等のエステル系、ｎ−ブチルエーテル、ジオキサン、エチレングリコールモノメチルエーテル、エチレングリコールモノブチルエーテルもしくはジエチレングリコール等のエーテル系、メチルエチルケトン、メチルイソブチルケトン、メチルアミノケトン、ジイソブチルケトンもしくはシクロヘキサノン等のケトン系、Ｎ−メチルピロリドン等の含窒素系、イソプロピルアルコールもしくはｎ−ブタノール等のアルコール系、「スワゾール３１０、スワゾール１０００、スワゾール１５００」〔コスモ石油（株）製〕等の芳香族石油溶剤系の有機溶剤を使用することが可能である。
また、重合で使用した溶媒は、そのまま顔料分散液作製時の希釈溶剤として用いることが出来る。
【００４３】
また、重合開始剤にも特に限定はなく、例えば、アゾビスイソブチロニトリル等の公知のアゾ系ラジカル重合開始剤、過酸化ベンゾイル等の公知の過酸化物系ラジカル重合開始剤を１種、あるいは２種類以上併用して使用することができる。また、分子量調節剤として、ラウリルメルカプタン、オクチルメルカプタン、２−メルカプトエタノールまたはチオグリコール酸等の公知の連鎖移動剤を使用することも可能である。
【００４４】
（配合比）
前記着色剤と樹脂成分（前記分散剤と前記バインダ樹脂の和）の固形分比率は、容積比で１：５〜２：１であることが好ましく、さらに好ましくは１：３〜３：２である。この比率は、ブランケット表面のインキ塗膜に凸版により画像が形成された時点でも同じである。着色剤と樹脂成分の固形分比率が、容積比で２：１より着色剤が多い場合は、分散剤不足により着色剤を微細化できないために塗膜の発色が低下し、また、バインダ樹脂不足により所望の塗膜硬度を維持できなくなるために好ましくなく、また、容積比が１：５より着色剤が少ない場合は、塗膜中の着色剤量が少なすぎて所望の発色を出せなくなるために好ましくない。
上記質量比で配合された凸版印刷用インキ組成物をブラックマトリックス用途に使用した場合、膜厚１ミクロンあたりの透過ＯＤ値が３．５以上のブラックマトリックスを得ることが出来る。
【００４５】
（溶剤）
本発明で使用する溶剤としては、着色剤の分散性を損なわないものを選択する。また、スリットコーターを使用してコーティングする場合、速乾性有機溶剤と遅乾性有機溶剤とを併用して使用して使用するのが好ましい。
本発明において速乾性有機溶剤とは、２５℃における蒸気圧が２０×１０２Ｐａ（１５ｍｍＨｇ）以上のエステル系溶剤、アルコール系溶剤、エーテル系溶剤、ケトン系溶剤及びカーボネート系溶剤からなる群から選ばれる少なくとも１種以上の有機溶剤が挙げられる。速乾性有機溶剤は全インキ組成物中、好ましくは５〜９０質量％、より好ましくは２０〜８０質量％、さらに好ましくは３０〜７０質量％含有されることが望ましい。前記速乾性有機溶剤が５質量％未満の場合は、ブランケット上でのインキ塗膜の乾燥が不十分であるため高精細パターンの再現性に劣り、９０質量％を超える場合には、ブランケット上でインキ塗膜が乾燥しすぎて凸版または被印刷基材へ転写しにくくなる。
【００４６】
また、この速乾性有機溶剤の蒸気圧が２０×１０２Ｐａ（１５ｍｍＨｇ）未満の場合は、ブランケット上のインキ塗膜が充分に乾燥せず、凸版以外部分にもインキ塗膜が転移し、ブランケット上に良好な精細パターンが形成されないなどの不具合が生じるため好ましくない。
【００４７】
上記速乾性有機溶剤は、バインダ樹脂の溶解性、着色剤分散系への親和性を考慮し、それぞれに応じた溶剤が選択されるが、例として次に挙げられるものが用いられる。
エステル系溶剤として、例えば、酢酸エチル、酢酸ノルマルプロピル、酢酸イソプロピル、アルコール系溶剤として、例えば、メタノール、エタノール、１−プロパノール、２−プロパノール、ケトン系溶剤として、例えば、メチルエチルケトン、メチルイソブチルケトン、カーボネート系溶剤として、例えば、ジメチルカーボネートなどが挙げられる。またこれらは、それぞれの単独系及び複数の系の混合物でもよい。中でも、酢酸イソプロピル、２―プロパノール、及びジメチルカーボネートが、その蒸発速度や表面張力から見て好ましい。
【００４８】
本発明において遅乾性有機溶剤としては、２０℃における蒸気圧が０．４×１０２Ｐａ（０．０３ｍｍＨｇ）以上、２０×１０２Ｐａ（１５ｍｍＨｇ）未満の有機溶剤のエステル系溶剤、アルコール系溶剤、エーテル系溶剤、ケトン系溶剤及びカーボネート系溶剤からなる群から選ばれる少なくとも１種以上の有機溶剤が挙げられる。この遅乾性有機溶剤は全インキ組成物中好ましくは５〜９０質量％、より好ましくは５〜７０質量％、さらに好ましくは１０〜３０質量％含有することが望ましい。前記遅乾性有機溶剤が５質量％未満の場合は、ブランケット上のインキ塗膜が乾燥しすぎて凸版に転写できにくくなり、９０質量％を超えるとブランケット上でのインキ塗膜の乾燥が不十分で、良好な精細パターンが形成されないなどの不具合が生じるため好ましくない。
また、前記遅乾性有機溶剤の蒸気圧が０．４×１０２Ｐａ未満の場合には、ブランケット上のインキ塗膜が十分に乾燥せず、または乾燥するまでに長時間を要するため好ましくない。前記遅乾性有機溶剤の蒸気圧が２０×１０２Ｐａ以上の場合には、ブランケット上のインキ塗膜が乾燥しすぎて凸版または被印刷基材に転写しにくくなり好ましくない。
【００４９】
上記遅乾性有機溶剤は、バインダ樹脂の溶解性、着色剤分散系への親和性を考慮し、それぞれに応じた溶剤が選択されるが、例として次に挙げられるものが用いられる。
エステル系溶剤として、例えば、プロピレングリコールモノメチルエーテルアセテート、３−メトキシ−３−メチルーブチルアセテート（「ソルフィットＡＣ」商品名 （株）クラレ製）、エトキシエチルプロピオネート、アルコール系溶剤として、例えば、１−ブタノール、３−メトキシ−３−メチルー１ブタノール、１−ヘキサノール、１−ペンタノール、２−メチル１−ブタノール、４−メチル−２−ペンタノール、エーテル系溶剤として、例えば、プロピレングリコールモノメチルエーテル、プロピレングリコールモノエチルエーテル、プロピレングリコールモノプロピルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテル、カーボネート系溶剤として、例えば、ジエチルカーボネートなどが挙げられる。また、これらは、それぞれの単独系内及び複数の系の混合物でもよい。中でも、プロピレングリコールモノメチルエーテルアセテート、プロピレングリコールモノメチルエーテル、及び、ジエチルカーボネートが、その蒸発速度や表面張力から見て好ましい。
【００５０】
（その他の成分）
本発明の凸版反転印刷用インキ組成物は、前記した成分の他に、表面エネルギー調整剤、消泡剤、被印刷基材への接着付与剤などの各種添加剤を適宜配合しても良い。
【００５１】
表面エネルギー調整剤とは、ブランケット表面にインキ組成物が均一に良好に塗布できるように、インキ組成物の表面エネルギーをブランケットの表面の表面エネルギーよりも小さくするために添加されるものである。この表面エネルギー調整剤には、フッ素系界面活性剤の１種または２種以上が用いられ、全インキ組成物中０．０５〜５．０質量％、好ましくは０．１〜１．０質量％含有されることが望ましい。これによりブランケットへのインキ塗工時に、塗工された塗膜の平滑性が向上し、より均一な塗膜が得られる。表面エネルギー調整剤の含有量がこの範囲外で少なすぎると、ブランケット上でのインキはじきが発生したり、インキ塗膜が均一にならずムラが生じたりして好ましくなく、多すぎると、被印刷基材上へ転写後、インキ塗膜中の表面エネルギー調整剤が被印刷基材とインキ塗膜との密着性を阻害する不具合が生じてこれも好ましくない。  
【００５２】
前記表面エネルギー調整剤の具体的なものとしては、メガファックＦ−４７０、メガファックＦ−４７２、メガファックＦ−４８２、メガファックＦ−４８４（ＤＩＣ（株）製品）などの１種または２種以上が用いられる。
【００５３】
（調製方法）
本発明の凸版反転印刷用インキ組成物は、まず、着色剤と、分散剤と、溶剤とを、所望の分散状態まで分散した分散液を作製し、次いで作製した分散液にバインダ樹脂、有機溶剤および各種添加剤を混合後、粗大粒子を濾過して調製される。
具体的には、予め着色剤と分散剤と溶剤とを分散させて分散液を得たのち、該分散液と、前記バインダ樹脂と、必要に応じて表面エネルギー調整剤等を配合し、ディスパーでかき混ぜて得ることができる。
分散に用いられる分散手段としては、特に限定されるものではなく公知のものを使用できるが、たとえば、３本ロールミル、２本ロールミル、サンドミル、アトライダー、ビーズミル、ボールミル、ニーダー、ペイントシェーカーなどが挙げられる。
【００５４】
（粘度）
本発明の凸版反転印刷用インキ組成物は、スリットコーターを使用して塗布する場合には、粘度が０．５ｍＰａ・ｓ〜１０ｍＰａ・ｓの範囲が好ましく、より好ましくは０．５ｍＰａ・ｓ〜５ｍＰａ・ｓの範囲である。この数値は、ブランケットへ印刷インキ組成物を均一に塗布するために、塗布装置からのインキ吐出性を鑑みて決定されたものである。この範囲よりも高い粘度の場合、塗工装置からのインキ吐出が不均一になり、印刷インキ組成物がブランケット上に分断されて塗工される不具合や、塗工されたインキ塗膜が不均一となるため好ましくない。
【００５５】
（凸版反転印刷用インキ組成物の印刷方法）
本発明の凸版反転印刷用インキ組成物は、凸版反転印刷法によりブラックマトリックスなどのカラーフィルタ等に用いられる高精細パターンを形成するに適した印刷インキ組成物である。
凸版反転印刷用インキ組成物の印刷方法について説明する。まず、図１に示したように、前記印刷インキ組成物を、キャップコーター等を使用してロール形状のブランケットに塗布させる。キャップコーターは毛細管現象を利用して印刷インキ組成物を供給する。数分間乾燥させた後、ブランケット上に塗布されたインキ塗膜に、凸版を押圧して不要なインキ塗膜を除去する。その後、残ったインキ塗膜をブランケット面から基板面に転写させることで所望のパターンを得ることができる。
【００５６】
ブランケットとしては、表面に離型性を有するローラー状部材であり、例えば、金属や樹脂などから構成されるロール状部材である胴体の表面に離型性を有するシートなどを巻きつけたものや、前記胴体の表面を離型剤で処理したものなどが挙げられる。
離型性を有するシートとしては、例えば、シリコーン樹脂やフッ素樹脂などで構成されるシートなどが挙げられる。
また、離型剤としては、例えば、ジメチルシリコンオイル、ジメチルシリコンゴム、シリコーンレジン、有機変性シリコーンなどのシリコーン系離型剤、及びポリテトラフルオロエチレンなのフッ素系離型剤が挙げられる。
【００５７】
前記凸版としては、特に限定されるものではないが、感光性樹脂、ガラス、金属などが挙げられる。各部材をエッチングすることで目的とする形状のパターンの逆パターンを形成する。
【００５８】
前記基板としては、用途により選択されるが、例えば、白板ガラス、青板ガラス、シリカコート青板ガラス等の透明ガラス板、ポリエステル樹脂、ポリカーボネート樹脂、（メタ）アクリル樹脂、塩化ビニル樹脂等の合成樹脂製シート、フィルムまたは板、アルミニウム板、銅板、ニッケル板、ステンレス板等の金属板、その他セラミック板、光電変換素子を有する半導体基板などが挙げられる。
【実施例】
【００５９】
以下、本発明を実施例により説明する。特に断わりのない限り「部」、「％」は質量基準である。【００６０】
＜参考例１  熱硬化性官能基を有するバインダ樹脂（ａ）の合成＞
温度計、撹拌機および還流冷却器を備えた四ツ口フラスコに、プロピレングリコールモノメチルエーテルアセテートを８５０部仕込んで撹拌しながら１００℃に昇温した。次に、アクリル酸２−エチルヘキシル３５０部、メタクリル酸グリシジル４００部、「ＴＳＬ−８３７０」〔γ−メタクリロキシプロピルトリメトキシシラン、モメンティブ・パフォーマンス・マテリアルズ合同会社製品〕２５０部からなる混合溶液と、「パーブチルＯ」〔日油（株）製品〕１５０部、プロピレングリコールモノメチルエーテルアセテート１５０部からなる混合溶液を、それぞれ５時間かけて滴下した。滴下終了後１００℃で１２時間反応した後、サンプリングを行ない不揮発分を測定した。さらに、７０℃で減圧脱溶剤することで、熱硬化性官能基を有するバインダ樹脂（ａ）の７０％固形分溶液を得た。
熱硬化性官能基を有するバインダ樹脂（ａ）の（測定１：ＧＰＣ測定方法）により測定された重量平均分子量（以下、Ｍｗと略す）は、ポリスチレン換算で５，９３０であった。その結果、バインダ樹脂（ａ）は、１分子中に平均２２．７個の熱硬化性官能基を持つことが判明した。
なお、熱硬化性官能基を有するバインダ樹脂（ａ）に使用したラジカル重合性単量体混合物のＦｏｘの式によるＴｇは、−２０℃であった。
バインダ樹脂（ａ）の諸性状値の詳細については、表１に記載した。【００６１】
（測定１：ＧＰＣ測定方法）
樹脂をテトラヒドロフラン（ＴＨＦ）によって５０倍希釈して得られた希釈液をフィルター（材質：ポリテトラフルオロエチレン、ポア径：０．２μｍ）で濾過することにより、測定サンプルを調製し、次に、この測定サンプルをゲルパーミエーションクロマトグラフ（ＧＰＣ  東ソー社製  商品名「ＨＬＣ−８２２０ＧＰＣ」）に供給して、サンプル流量１ミリリットル／ｍｉｎ、カラム温度４０℃の条件で測定を行い、樹脂のポリスチレン換算分子量を測定した値を、重量平均分子量とした。なお、上記ＧＰＣ測定において、カラムとして東ソー社から商品名「ＴＳＫ−ＧＥＬ  ＨＸＬシリーズ」で市販されているカラムを用い、検出器として示差屈折計を用いた。【００６２】
＜参考例２  熱硬化性官能基を有するバインダ樹脂（ｂ）の合成＞
温度計、撹拌機および還流冷却器を備えた四ツ口フラスコに、プロピレングリコールモノメチルエーテルアセテートを８０００部仕込んで撹拌しながら１３５℃に昇温した。次に、スチレン２００部、アクリル酸２−エチルヘキシル３００部、メタクリル酸グリシジル１００部、メタクリル酸２００部、無水マレイン酸２００部、プロピレングリコールモノメチルエーテルアセテート８５０部からなる混合溶液と、「パーブチルＯ」１５０部、「パーブチルＤ」〔日油（株）製品〕１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｂ）の７０％固形分溶液を得た。
熱硬化性官能基を有するバインダ樹脂（ｂ）の（測定１：ＧＰＣ測定方法）により測定されたＭｗは、ポリスチレン換算で１，８６０であった。その結果、バインダ樹脂（ｂ）は、１分子中に平均９．４個の熱硬化性官能基を持つことが判明した。
なお、熱硬化性官能基を有するバインダ樹脂（ｂ）に使用したラジカル重合性単量体混合物のＦｏｘの式によるＴｇは、３０℃であった。
バインダ樹脂（ｂ）の諸性状値の詳細については、表１に記載した。【００６３】
＜参考例３  熱硬化性官能基を有するバインダ樹脂（ｃ）の合成＞
温度計、撹拌機および還流冷却器を備えた四ツ口フラスコに、プロピレングリコールモノメチルエーテルアセテートを２８５０部仕込んで撹拌しながら１３５℃に昇温した。次に、アクリル酸ｎ−ブチル４５０部、アクリル酸ｔ−ブチル５０部、メタクリル酸グリシジル４００部、「ＳＩＬＱＵＥＳＴ＊Ｙ−９９３６」〔γ−メタクリロキシプロピルトリエトキシシラン、モメンティブ・パフォーマンス・マテリアルズ合同会社製品〕１００部からなる混合溶液と、「パーブチルＯ」１５０部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｃ）の７０％固形分溶液を得た。
熱硬化性官能基を有するバインダ樹脂（ｃ）の（測定１：ＧＰＣ測定方法）により測定されたＭｗは、ポリスチレン換算で２，３３０であった。その結果、バインダ樹脂（ｃ）は、１分子中に平均７．４個の熱硬化性官能基を持つことが判明した。
なお、熱硬化性官能基を有するバインダ樹脂（ｃ）に使用したラジカル重合性単量体混合物のＦｏｘの式によるＴｇは、−１２℃であった。
バインダ樹脂（ｃ）の諸性状値の詳細については、表１に記載した。【００６４】
＜参考例４  熱硬化性官能基を有するバインダ樹脂（ｄ）の合成＞
温度計、撹拌機および還流冷却器を備えた四ツ口フラスコに、プロピレングリコールモノメチルエーテルアセテートを３８５０部仕込んで撹拌しながら１３５℃に昇温した。次に、スチレン２３０部、アクリル酸ｎ−ブチル６００部、メタクリル酸２−ヒドロキシエチル５０部、「ＳＩＬＱＵＥＳＴ＊Ｙ−９９３６」１２０部からなる混合溶液と、「パーブチルＯ」１５０部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｄ）の７０％固形分溶液を得た。
熱硬化性官能基を有するバインダ樹脂（ｄ）の（測定１：ＧＰＣ測定方法）により測定されたＭｗは、ポリスチレン換算で２，１３０であった。その結果、バインダ樹脂（ｄ）は、１分子中に平均１．７個の熱硬化性官能基を持つことが判明した。
なお、熱硬化性官能基を有するバインダ樹脂（ｄ）に使用したラジカル重合性単量体混合物のＦｏｘの式によるＴｇは、−１９℃であった。
バインダ樹脂（ｄ）の諸性状値の詳細については、表１に記載した。【００６５】
＜参考例５  熱硬化性官能基を有するバインダ樹脂（ｅ）の合成＞
温度計、撹拌機および還流冷却器を備えた四ツ口フラスコに、プロピレングリコールモノメチルエーテルアセテートを８０００部仕込んで撹拌しながら１３５℃に昇温した。次に、スチレン５０部、アクリル酸ｎ−ブチル３００部、メタクリル酸グリシジル３００部、無水マレイン酸５０部、「ＴＳＬ−８３７０」３００部、プロピレングリコールモノメチルエーテルアセテート８５０部からなる混合溶液と、「パーブチルＯ」１５０部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｅ）の７０％固形分溶液を得た。
熱硬化性官能基を有するバインダ樹脂（ｅ）の（測定１：ＧＰＣ測定方法）により測定されたＭｗは、ポリスチレン換算で１，７４０であった。その結果、バインダ樹脂（ｅ）は、１分子中に平均６．７個の熱硬化性官能基を持つことが判明した。
なお、熱硬化性官能基を有するバインダ樹脂（ｅ）に使用したラジカル重合性単量体混合物のＦｏｘの式によるＴｇは、−６℃であった。
バインダ樹脂（ｅ）の諸性状値の詳細については、表１に記載した。【００６６】
＜参考例６  熱硬化性官能基を有するバインダ樹脂（ｆ）の合成＞
温度計、撹拌機および還流冷却器を備えた四ツ口フラスコに、プロピレングリコールモノメチルエーテルアセテートを１９８５０部仕込んで撹拌しながら１３５℃に昇温した。次に、アクリル酸ｎ−ブチル４００部、メタクリル酸グリシジル３００部、「ＳＩＬＱＵＥＳＴ＊Ｙ−９９３６」３００部からなる混合溶液と、「パーブチルＯ」２００部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｆ）の７０％固形分溶液を得た。
熱硬化性官能基を有するバインダ樹脂（ｆ）の（測定１：ＧＰＣ測定方法）により測定されたＭｗは、ポリスチレン換算で８７０であった。その結果、バインダ樹脂（ｆ）は、１分子中に平均２．７個の熱硬化性官能基を持つことが判明した。
なお、熱硬化性官能基を有するバインダ樹脂（ｆ）に使用したラジカル重合性単量体混合物のＦｏｘの式によるＴｇは、−９℃であった。
バインダ樹脂（ｆ）の諸性状値の詳細については、表２に記載した。【００６７】
＜参考例７  熱硬化性官能基を有するバインダ樹脂（ｇ）の合成＞
温度計、撹拌機および還流冷却器を備えた四ツ口フラスコに、プロピレングリコールモノメチルエーテルアセテートを１８５０部仕込んで撹拌しながら１３５℃に昇温した。次に、アクリル酸２−エチルヘキシル４５０部、メタクリル酸グリシジル４００部、「ＳＩＬＱＵＥＳＴ＊Ｙ−９９３６」１５０部からなる混合溶液と、「パーブチルＯ」１５０部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｇ）の７０％固形分溶液を得た。
熱硬化性官能基を有するバインダ樹脂（ｇ）の（測定１：ＧＰＣ測定方法）により測定されたＭｗは、ポリスチレン換算で３，４３０であった。その結果、バインダ樹脂（ｇ）は、１分子中に平均１１．４個の熱硬化性官能基を持つことが判明した。
なお、熱硬化性官能基を有するバインダ樹脂（ｇ）に使用したラジカル重合性単量体混合物のＦｏｘの式によるＴｇは、−２１℃であった。
バインダ樹脂（ｇ）の諸性状値の詳細については、表２に記載した。【００６８】
＜参考例８  熱硬化性官能基を有するバインダ樹脂（ｈ）の合成＞
温度計、撹拌機および還流冷却器を備えた四ツ口フラスコに、プロピレングリコールモノメチルエーテルアセテートを８０００部仕込んで撹拌しながら１３５℃に昇温した。次に、スチレン１５０部、アクリル酸ｎ−ブチル３００部、メタクリル酸グリシジル２００部、無水マレイン酸１５０部、「ＴＳＬ−８３７０」２００部、プロピレングリコールモノメチルエーテルアセテート８５０部からなる混合溶液と、「パーブチルＯ」１５０部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｈ）の７０％固形分溶液を得た。
熱硬化性官能基を有するバインダ樹脂（ｈ）の（測定１：ＧＰＣ測定方法）により測定されたＭｗは、ポリスチレン換算で１，７３０であった。その結果、バインダ樹脂（ｈ）は、１分子中に平均６．５個の熱硬化性官能基を持つことが判明した。
なお、熱硬化性官能基を有するバインダ樹脂（ｈ）に使用したラジカル重合性単量体混合物のＦｏｘの式によるＴｇは、７．６℃であった。
バインダ樹脂（ｈ）の諸性状値の詳細については、表２に記載した。【００６９】
＜参考例９  熱硬化性官能基を有するバインダ樹脂（ｉ）の合成＞
温度計、撹拌機および還流冷却器を備えた四ツ口フラスコに、プロピレングリコールモノメチルエーテルアセテートを８８５０部仕込んで撹拌しながら１３５℃に昇温した。次に、アクリル酸ｎ−ブチル３００部、アクリル酸２−エチルヘキシル３００部、メタクリル酸２−ヒドロキシエチル１００部、「ＳＩＬＱＵＥＳＴ＊Ｙ−９９３６」３００部からなる混合溶液と、「パーブチルＯ」１５０部、「パーブチルＤ」１０部、プロピレングリコールモノメチルエーテルアセテート１５０部からなる混合溶液を、それぞれ５時間かけて滴下した。滴下終了後１３５℃で１２時間反応した後、サンプリングを行ない不揮発分を測定した。さらに、７０℃で減圧脱溶剤することで、熱硬化性官能基を有するバインダ樹脂（ｉ）の７０％固形分溶液を得た。
熱硬化性官能基を有するバインダ樹脂（ｉ）の（測定１：ＧＰＣ測定方法）により測定されたＭｗは、ポリスチレン換算で１，８１０であった。その結果、バインダ樹脂（ｉ）は、１分子中に平均３．３個の熱硬化性官能基を持つことが判明した。
なお、熱硬化性官能基を有するバインダ樹脂（ｉ）に使用したラジカル重合性単量体混合物のＦｏｘの式によるＴｇは、−３３℃であった。
バインダ樹脂（ｉ）の諸性状値の詳細については、表２に記載した。【００７０】
＜参考例１０  分散液（Ａ）の調製＞
分散剤として塩基性の分散剤である「ＤＩＳＰＥＲＢＹＫ−１６４」〔ビックケミー・ジャパン（株）製品、固形分６０％〕８．３部、着色剤として「カーボンブラック（１）」〔顔料の一次粒子径３０ナノメートル、顔料表面にカルボキシル基、スルホン酸基、水酸基、カルボニル基が存在〕２５部、溶剤として酢酸イソプロピル４６．７部とジエチルカーボネート２０部を配合し、ビーズミルを用いて分散処理を行うことで、分散液（Ａ）を得た。
分散液（Ａ）の２５℃における粘度をコーンプレート型回転粘度計〔ＴＶ−２０Ｌ、東機産業（株）製品、〕で測定したところ２．１ｍＰａ・ｓであり、流動性の高い分散液であった。
分散液（Ａ）の諸性状値については、表３に記載した。【００７１】
＜参考例１１  分散液（Ｂ）の調製＞
分散剤としてバインダ樹脂（ｃ）（固形分７０％  エポキシ基とアルコキシシラン基を含む）７．１部、着色剤として「カーボンブラック（１）」２５部、溶剤として酢酸イソプロピル４７．９部とジエチルカーボネート２０部を配合し、ビーズミルを用いて分散処理を行うことで、分散液（Ｂ）を得た。
得られた分散液（Ｂ）は、着色剤の分散性に乏しいバインダ樹脂（ｃ）を用いて分散処理を行ったため、２５℃における粘度が１０ｍＰａ・ｓを大きく超えた、流動性の非常に低いペースト状の分散液になってしまった。
分散液（Ｂ）の諸性状値については、表３に記載した。【００７２】
＜実施例１  凸版反転印刷用インキ組成物（１）の調製、及び評価＞
分散液として分散液（Ａ）４３．３部、バインダ樹脂としてバインダ樹脂（ｃ）（固形分７０％）５．６部、溶剤として酢酸イソプロピル４８．６部とジエチルカーボネート１．４部、添加剤として「メガファックＦ−４８２」〔ＤＩＣ（株）製品、固形分３０％〕０．３部と「ＰＴＧ−Ｌ１０００」〔保土谷化学工業（株）製品、固形分１００％〕０．８部を配合し、ディスパーでかき混ぜて、凸版反転印刷用インキ組成物（１）を得た。  
凸版反転印刷用インキ組成物（１）の２５℃における粘度は１．５ｍＰａ・ｓであり、流動性の高い凸版反転印刷用インキ組成物であった。
凸版反転印刷用インキ組成物（１）の諸性状値については、表４に記載した。【００７３】
（ブラックマトリックス用インキ硬化膜Ａの製造）
凸版反転印刷用インキ組成物（１）を、図１（ａ）に示すように、シリコーンブランケット２の表面に、キャップコーターを用いて塗布した後、数分間乾燥させて理論膜厚１．０ミクロンのブラックマトリックス用インキ塗膜１Ａを作製した。
次いで、図１（ｂ）に示すように、表面に前記インキ塗膜層３が形成されたブランケット２を、線幅２５ミクロンの逆パターンを形成したガラス製の凸版４に接触させながら転がすことによって、前記インキ塗膜層３に凸版４の凸部を接触させてブランケット表面２の不要な部分（非画素部分）のインキ層を凸部に転写させて除去した。
その後、図１（ｃ）に示すように、シリコーンブランケット２上に作製した前記インキ塗膜３をガラス基材５に転写した。転写物を有するガラス基板を乾燥器内で２３０℃、３０分加熱することで、線幅２５ミクロンの高精細なパターニングを有するブラックマトリックス用インキ硬化塗膜１Ａを得た。同様にブランケットに塗布、乾燥後、凸版と接触させずにガラス基板に転写し２３０℃、３０分加熱することで得られたブラックマトリックス用インキ硬化塗膜１Ａの透過ＯＤ値を白黒透過濃度計〔Ｘ−Ｒｉｔｅ３６１Ｔ、販売元：日本平版機材（株）〕で測定した。【００７４】
（画線パターニング評価）
得られたブラックマトリックス用インキ硬化塗膜１Ａの画線パターンの精度及び形状を透過型顕微鏡で観察し、以下のように判定した。
◎：パターニングが完全に再現されており、また、画線幅がほぼ２５ミクロンであるもの（合格）。
○：パターニングが完全に再現されており、画線幅が２８ミクロン以下であるもの（合格）
×：パターニングが不鮮明、または不完全、あるいは、画線幅が２８ミクロンより大きいもの（不合格）【００７５】
（ブラックマトリックス用インキ硬化膜Ｂの製造）
凸版反転印刷用インキ組成物（１）を、図１（ａ）に示すように、シリコーンブランケット２の表面に、キャップコーターを用いて塗布した後、数分間乾燥させて理論膜厚１．０ミクロンのブラックマトリックス用インキ塗膜１Ｂを作製した。
次いで、図１（ｂ）に示すように、表面に前記インキ塗膜層３が形成されたブランケット２を、線幅４０ミクロンの逆パターンを形成したガラス製の凸版４に接触させながら転がすことによって、前記インキ塗膜層３に凸版４の凸部を接触させてブランケット表面２の不要な部分（非画素部分）のインキ層を凸部に転写させて除去した。
その後、図１（ｃ）に示すように、シリコーンブランケット２上に作製した前記インキ塗膜３をガラス基材５に転写した。転写物を有するガラス基板を乾燥器内で２３０℃、３０分加熱することで、線幅４０ミクロンの精細なパターニングを有するブラックマトリックス用インキ硬化塗膜１Ｂを得た。同様にブランケットに塗布、乾燥後、凸版と接触させずにガラス基板に転写し２３０℃、３０分加熱することで得られたブラックマトリックス用インキ硬化塗膜１Ｂの透過ＯＤ値を白黒透過濃度計〔Ｘ−Ｒｉｔｅ３６１Ｔ、販売元：日本平版機材（株）〕で測定した。【００７６】
（画線パターニング評価）
得られたブラックマトリックス用インキ硬化塗膜１Ｂの画線パターンの精度及び形状を透過型顕微鏡で観察し、以下のように判定した。
◎：パターニングが完全に再現されており、また、画線幅がほぼ４０ミクロンであるもの（合格）。
○：パターニングが完全に再現されており、画線幅が４３ミクロン以下であるもの（合格）
×：パターニングが不鮮明、または不完全、あるいは、画線幅が４３ミクロンより大きいもの（不合格）【００７７】
（ブラックマトリックス用インキ硬化塗膜の溶剤ラビング耐性評価）
凸版反転印刷用インキ組成物（１）を、スピンコーターを用いて５Ｘ５センチのガラス板に塗布した後、２３０℃、３０分加熱してブラックマトリックス用インキ硬化塗膜１Ｃを得た。
得られたブラックマトリックス用インキ硬化塗膜１Ｃを、イソプロピルアルコール、またはメチルエチルケトンを湿らせた綿棒で擦った。擦った後のインキ硬化塗膜、及び綿棒を観察することで前記インキ硬化塗膜の溶剤ラビング耐性を評価し、以下のように判定した。
＞３０：溶剤で３０回擦ってもインキ硬化塗膜が剥がれず、綿棒に色が付かなかったもの（合格）
３０：溶剤で３０回擦ってもインキ硬化塗膜が剥がれなかった。綿棒に黒色がわずかに付着したもの（合格）
３０未満：途中でインキ硬化塗膜が剥がれてしまったもの（不合格）
凸版反転印刷用インキ組成物（１）の評価結果を表４に記載した。【００７８】
＜実施例２  凸版反転印刷用インキ組成物（２）の調製、及び評価＞
凸版反転印刷用インキ組成物配合時に、バインダ樹脂としてバインダ樹脂（ｅ）を用いたこと以外は、実施例１と同様にして凸版反転印刷用インキ組成物（２）を作製した。
得られた凸版反転印刷用インキ組成物（２）の評価を実施例１と同様の方法で行い、その結果を表４に記載した。【００７９】
＜実施例３  凸版反転印刷用インキ組成物（３）の調製、及び評価＞
凸版反転印刷用インキ組成物配合時に、バインダ樹脂としてバインダ樹脂（ｇ）を用いたこと以外は、実施例１と同様にして凸版反転印刷用インキ組成物（３）を作製した。
得られた凸版反転印刷用インキ組成物（３）の評価を実施例１と同様の方法で行い、その結果を表４に記載した。【００８０】
＜実施例４  凸版反転印刷用インキ組成物（４）の調製、及び評価＞
凸版反転印刷用インキ組成物配合時に、バインダ樹脂としてバインダ樹脂（ｈ）を用いたこと以外は、実施例１と同様にして印刷インキ組成物（４）を作製した。
得られた凸版反転印刷用インキ組成物（４）の評価を実施例１と同様の方法で行い、その結果を表４に記載した。【００８１】
＜実施例５  凸版反転印刷用インキ組成物（５）の調製、及び評価＞
凸版反転印刷用インキ組成物配合時に、バインダ樹脂としてバインダ樹脂（ｉ）を用いたこと以外は、実施例１と同様にして凸版反転印刷用インキ組成物（５）を作製した。
得られた凸版反転印刷用インキ組成物（５）の評価を実施例１と同様の方法で行い、その結果を表４に記載した。【００８２】
＜実施例６  凸版反転印刷用インキ組成物（６）の調製、及び評価＞
凸版反転印刷用インキ組成物配合時に、バインダ樹脂としてバインダ樹脂（ａ）を用いたこと以外は、実施例１と同様にして凸版反転印刷用インキ組成物（６）を作製した。
得られた凸版反転印刷用インキ組成物（６）の評価を実施例１と同様の方法で行い、その結果を表５に記載した。【００８３】
＜実施例７  凸版反転印刷用インキ組成物（７）の調製、及び評価＞
凸版反転印刷用インキ組成物配合時に、バインダ樹脂としてバインダ樹脂（ｂ）を用いたこと以外は、実施例１と同様にして凸版反転印刷用インキ組成物（７）を作製した。
得られた凸版反転印刷用インキ組成物（７）の評価を実施例１と同様の方法で行い、その結果を表５に記載した。【００８４】
＜実施例８  凸版反転印刷用インキ組成物（８）の調製、及び評価＞
印刷インキ組成物配合時に、バインダ樹脂としてバインダ樹脂（ａ）を用い，溶剤として酢酸イソプロピル１０部をオクタン１０部に置き換えたこと以外は、実施例１と同様にして凸版反転印刷用インキ組成物（８）を作製した。
得られた凸版反転印刷用インキ組成物（８）の評価を実施例１と同様の方法で行い、その結果を表５に記載した。【００８５】
＜比較例１  凸版反転印刷用インキ組成物（１１）の調製、及び評価＞
凸版反転印刷用インキ組成物配合時にバインダ樹脂を用いなかったこと以外は、実施例１と同様にして凸版反転印刷用インキ組成物（１１）を作製した。
得られた凸版反転印刷用インキ組成物（１１）の評価を実施例１と同様の方法で行い、その結果を表６に記載した。【００８６】
＜比較例２  凸版反転印刷用インキ組成物（１２）の調製、及び評価＞
凸版反転印刷用インキ組成物配合時に、分散液として分散液（Ｂ）を用い、かつ、バインダ樹脂を用いなかったこと以外は、実施例１と同様にして凸版反転印刷用インキ組成物（１２）を作製した。
得られた凸版反転印刷用インキ組成物（１２）の評価を実施例１と同様の方法で行い、その結果を表６に記載した。【００８７】
＜比較例３  凸版反転印刷用インキ組成物（１３）の調製、及び評価＞
凸版反転印刷用インキ組成物配合時に、バインダ樹脂としてバインダ樹脂（ｄ）を用いたこと以外は、実施例１と同様にして凸版反転印刷用インキ組成物（１３）を作製した。
得られた凸版反転印刷用インキ組成物（１３）の評価を実施例１と同様の方法で行い、その結果を表６に記載した。【００８８】
＜比較例４  凸版反転印刷用インキ組成物（１４）の調製、及び評価＞
凸版反転印刷用インキ組成物配合時に、バインダ樹脂としてバインダ樹脂（ｆ）を用いたこと以外は、実施例１と同様にして凸版反転印刷用インキ組成物（１４）を作製した。
得られた凸版反転印刷用インキ組成物（１４）の評価を実施例１と同様の方法で行い、その結果を表６に記載した。【００８９】
表４、５の結果から明らかなように、実施例１〜８で得られた印刷インキ組成物から作製したブラックマトリックスは、膜厚１．０ミクロンで単位ＯＤ値が４．０と高く、かつ、線幅４０ミクロンの画線パターンを完全に再現していた。また、良好な溶剤ラビング耐性に見られるように、硬化塗膜の硬度も所望のレベルであった。
中でも、実施例１〜５で得られた印刷インキ組成物から作製したブラックマトリックスは、重量平均分子量が５０００以下であり、かつ、ガラス転移温度が２５℃以下であり、かつ、１分子あたりの官能基数が平均２個以上のバインダ樹脂を用いたために、膜厚１．０ミクロンで単位ＯＤ値が４．０と高く、かつ、線幅４０ミクロン画線パターンのみならず、線幅２５ミクロンの高精細画線パターンを完全に再現していた。特に、実施例１、２で得られた印刷インキ組成物から作製したブラックマトリックスは、重量平均分子量が３０００以下であり、かつ、ガラス転移温度が０℃以下であり、かつ、１分子あたりの官能基数が平均５個以上のバインダ樹脂を用いたために、線幅２５ミクロンの高精細画線パターニングの再現と硬化塗膜の硬度が特に優れていた。
一方、表６に見られるように、比較例１では、印刷インキ組成物作製時にバインダ樹脂を使用しなかったことから、線幅２５ミクロンと線幅４０ミクロンの画線のパターンが形成できず、かつ、硬化塗膜のラビング耐性も不良であった。比較例２では、着色剤の微細化能力に乏しいバインダ樹脂（ｃ）を用いて作製した分散液（Ｂ）を使用し、さらに凸版反転印刷用インキ組成物配合時にバインダ樹脂を加えなかったため、ブラックマトリックスの単位ＯＤ値が非常に低く、線幅２５ミクロンと線幅４０ミクロンの画線パターニングを再現できず、溶剤ラビング耐性も不良であった。比較例３では、１分子あたりの官能基数が平均２個未満のバインダ樹脂（ｄ）を使用したため、塗膜の溶剤ラビング耐性が不良であった。比較例４では、重量平均分子量が１０００未満のバインダ樹脂（ｆ）を使用したため、塗膜の溶剤ラビング耐性が不良であった。【００９０】
【表１】
2011065342.tif 000005
【００９１】
【表２】
2011065342.tif 000006
【００９２】
【表３】
2011065342.tif 000007
【００９３】
【表４】
2011065342.tif 000008
【００９４】
【表５】
2011065342.tif 000009
【００９５】
【表６】
2011065342.tif 000010
【産業上の利用可能性】
【００９６】
本発明の凸版反転印刷用インキ組成物は、高精細なパターン寸法及び良好な形状を持つ印刷物を得ることから、各種回路基板や液晶表示素子、有機エレクトロルミネッセンス素子、薄膜トランジスタ等の電子部品用の絶縁層、遮光層、カラーフィルタのブラックマトリックス、ディスプレイ周辺の遮光意匠層などのパターン形状の形成に特に有効に使用することができる。
【図面の簡単な説明】
【００９７】
【図１】本発明における凸版反転印刷法の一例を模式的に示す概略構成図。
【符号の説明】
【００９８】
１．インキ塗布装置
２．ブランケット
３．インキ塗膜
４．凸版
５．被印刷基材
【図１】
2011065342.tif 000011
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
着色剤と、分散剤と、バインダ樹脂と、溶剤とを含有し、凸版反転印刷法に使用される印刷インキ組成物であって、
前記バインダ樹脂が、重量平均分子量１０００〜６０００の（メタ）アクリル樹脂であり、且つ１分子中にエポキシ基、水酸基、酸基、酸無水物基、及びアルコキシシリル基からなる群から選ばれる少なくとも１種の官能基をバインダ樹脂１分子中に平均２個以上有することを特徴とする、凸版反転印刷用インキ組成物。
【請求項２】
前記バインダ樹脂が、重量平均分子量１０００〜５０００の（メタ）アクリル樹脂である請求項１に記載の凸版反転印刷用インキ組成物。
【請求項３】
前記バインダ樹脂のガラス転移温度が２５℃以下である請求項１または２に記載の凸版反転印刷用インキ組成物。
【請求項４】
前記分散剤が、前記バインダ樹脂が有する官能基と反応しうる官能基を有する請求項１〜３のいずれかに記載の凸版反転印刷用インキ組成物。
【請求項５】
前記着色剤が、前記バインダ樹脂が有する官能基と反応しうる官能基を有する請求項１〜４のいずれかに記載の凸版反転印刷用インキ組成物。
【請求項６】
前記印刷インキ組成物がカラーフィルタ用ブラックマトリックス用途である請求項１〜５のいずれかに記載の凸版反転印刷用インキ組成物。
【請求項７】
着色剤としてカーボンブラック、黒鉛、チタンブラック、黒鉄、及び二酸化マンガンからなる群から少なくとも選ばれる１種を含有する請求項６に記載の凸版反転印刷用インキ組成物。
【請求項８】
インキ塗膜の膜厚１ミクロンあたりの透過ＯＤ値が３．５以上である請求項６又は７に記載の凸版反転印刷用インキ組成物。
【請求項９】
請求項１〜８のいずれかに記載の凸版反転印刷用インキ組成物を使用した凸版反転印刷法により得られた印刷物。
【請求項１０】
請求項１〜８のいずれかに記載の凸版反転印刷用インキ組成物を使用した凸版反転印刷法により作製したカラーフィルタ。
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
着色剤と、分散剤と、バインダ樹脂と、溶剤とを含有し、凸版反転印刷法に使用される印刷インキ組成物であって、
前記バインダ樹脂が、ガラス転移温度が２５℃以下である重量平均分子量１０００〜５０００の（メタ）アクリル樹脂であり、且つ１分子中にエポキシ基、水酸基、酸基、酸無水物基、及びアルコキシシリル基からなる群から選ばれる少なくとも１種の官能基をバインダ樹脂１分子中に平均２個以上有することを特徴とする、凸版反転印刷用インキ組成物。
【請求項２】
線幅２５ミクロン以下のパターンを形成する凸版印刷法に使用される、請求項１に記載の凸版反転印刷用インキ組成物。
【請求項３】
前記分散剤が、前記バインダ樹脂が有する官能基と反応しうる官能基を有する請求項１または２に記載の凸版反転印刷用インキ組成物。
【請求項４】
前記着色剤が、前記バインダ樹脂が有する官能基と反応しうる官能基を有する請求項１〜３のいずれかに記載の凸版反転印刷用インキ組成物。
【請求項５】
前記印刷インキ組成物がカラーフィルタ用ブラックマトリックス用途である請求項１〜４のいずれかに記載の凸版反転印刷用インキ組成物。
【請求項６】
着色剤としてカーボンブラック、黒鉛、チタンブラック、黒鉄、及び二酸化マンガンからなる群から少なくとも選ばれる１種を含有する請求項５に記載の凸版反転印刷用インキ組成物。
【請求項７】
請求項１〜６のいずれかに記載の凸版反転印刷用インキ組成物を使用した凸版反転印刷法により得られた印刷物。
【請求項８】
請求項１〜６いずれかに記載の凸版反転印刷用インキ組成物を使用した凸版反転印刷法により作製したカラーフィルタ。
【請求項９】
着色剤と、分散剤と、バインダ樹脂と、溶剤とを含有し、凸版反転印刷法に使用される印刷インキ組成物であって、
前記バインダ樹脂が、ガラス転移温度が２５℃以下である重量平均分子量１０００〜５０００の（メタ）アクリル樹脂であり、且つ１分子中にエポキシ基、水酸基、酸基、酸無水物基、及びアルコキシシリル基からなる群から選ばれる少なくとも１種の官能基をバインダ樹脂１分子中に平均２個以上有する凸版反転印刷用インキ組成物を用いることを特徴とする、凸版反転印刷法。
【請求項１０】
線幅２５ミクロン以下のパターンを形成する、請求項９に記載の凸版反転印刷法。
【手続補正２】
【補正対象書類名】明細書
【補正対象項目名】０００７
【補正方法】変更
【補正の内容】
【０００７】
本発明の課題は、凸版反転印刷法によりカラーフィルタ用ブラックマトリックス等を製造する際、高光学濃度で精細なパターンを形成することが出来、かつ耐久性に優れた凸版反転印刷用インキ組成物を提供することにある。また、本発明のもう一つの課題は、線幅２５ミクロン以下の高精密パターンを形成可能な凸版反転印刷用インキ組成物を提供する。
【手続補正３】
【補正対象書類名】明細書
【補正対象項目名】０００８
【補正方法】変更
【補正の内容】
【０００８】
すなわち、本発明は、着色剤と、分散剤と、バインダ樹脂と、溶剤とを含有し、凸版反転印刷法に使用される印刷インキ組成物であって、
前記バインダ樹脂が、ガラス転移温度が２５℃以下である重量平均分子量１０００〜５０００の（メタ）アクリル樹脂であり、且つ１分子中にエポキシ基、水酸基、酸基、酸無水物基、及びアルコキシシリル基からなる群から選ばれる少なくとも１種の官能基をバインダ樹脂１分子中に平均２個以上有することを特徴とする、凸版反転印刷用インキ組成物を提供する。
【手続補正４】
【補正対象書類名】明細書
【補正対象項目名】００１１
【補正方法】変更
【補正の内容】
【００１１】
また、本発明は、前記記載の凸版反転印刷用インキ組成物を使用した凸版反転印刷法により作製したカラーフィルタを提供する。
また、本発明は、前記記載の凸版反転印刷用インキ組成物を使用した凸版反転印刷法を提供する。
【手続補正５】
【補正対象書類名】明細書
【補正対象項目名】００８０
【補正方法】変更
【補正の内容】
【００８０】
＜比較例６  凸版反転印刷用インキ組成物（６）の調製、及び評価＞
凸版反転印刷用インキ組成物配合時に、バインダ樹脂としてバインダ樹脂（ａ）を用いたこと以外は、実施例１と同様にして凸版反転印刷用インキ組成物（６）を作製した。
得られた凸版反転印刷用インキ組成物（６）の評価を実施例１と同様の方法で行い、その結果を表５に記載した。
【手続補正６】
【補正対象書類名】明細書
【補正対象項目名】００８１
【補正方法】変更
【補正の内容】
【００８１】
＜比較例７  凸版反転印刷用インキ組成物（７）の調製、及び評価＞
凸版反転印刷用インキ組成物配合時に、バインダ樹脂としてバインダ樹脂（ｂ）を用いたこと以外は、実施例１と同様にして凸版反転印刷用インキ組成物（７）を作製した。
得られた凸版反転印刷用インキ組成物（７）の評価を実施例１と同様の方法で行い、その結果を表５に記載した。
【手続補正７】
【補正対象書類名】明細書
【補正対象項目名】００８２
【補正方法】変更
【補正の内容】
【００８２】
＜比較例８  凸版反転印刷用インキ組成物（８）の調製、及び評価＞
印刷インキ組成物配合時に、バインダ樹脂としてバインダ樹脂（ａ）を用い，溶剤として酢酸イソプロピル１０部をオクタン１０部に置き換えたこと以外は、実施例１と同様にして凸版反転印刷用インキ組成物（８）を作製した。
得られた凸版反転印刷用インキ組成物（８）の評価を実施例１と同様の方法で行い、その結果を表５に記載した。
【手続補正８】
【補正対象書類名】明細書
【補正対象項目名】００８７
【補正方法】変更
【補正の内容】
【００８７】
表４、５の結果から明らかなように、実施例１〜５、及び比較例６〜８で得られた印刷インキ組成物から作製したブラックマトリックスは、膜厚１．０ミクロンで単位ＯＤ値が４．０と高く、かつ、線幅５０ミクロンの画線パターンを完全に再現していた。また、良好な溶剤ラビング耐性に見られるように、硬化塗膜の硬度も所望のレベルであった。
中でも、実施例１〜５で得られた印刷インキ組成物から作製したブラックマトリックスは、重量平均分子量が５０００以下であり、かつ、ガラス転移温度が２５℃以下であり、かつ、１分子あたりの官能基数が平均２個以上のバインダ樹脂を用いたために、膜厚１．０ミクロンで単位ＯＤ値が４．０と高く、かつ、線幅４０ミクロン画線パターンのみならず、線幅２５ミクロンの高精細画線パターンを完全に再現していた。特に、実施例１、２で得られた印刷インキ組成物から作製したブラックマトリックスは、重量平均分子量が３０００以下であり、かつ、ガラス転移温度が０℃以下であり、かつ、１分子あたりの官能基数が平均５個以上のバインダ樹脂を用いたために、線幅２５ミクロンの高精細画線パターニングの再現と硬化塗膜の硬度が特に優れていた。
一方、表６に見られるように、比較例１では、印刷インキ組成物作製時にバインダ樹脂を使用しなかったことから、線幅２５ミクロンと線幅４０ミクロンの画線のパターンが形成できず、かつ、硬化塗膜のラビング耐性も不良であった。比較例２では、着色剤の微細化能力に乏しいバインダ樹脂（ｃ）を用いて作製した分散液（Ｂ）を使用し、さらに凸版反転印刷用インキ組成物配合時にバインダ樹脂を加えなかったため、ブラックマトリックスの単位ＯＤ値が非常に低く、線幅２５ミクロンと線幅４０ミクロンの画線パターニングを再現できず、溶剤ラビング耐性も不良であった。比較例３では、１分子あたりの官能基数が平均２個未満のバインダ樹脂（ｄ）を使用したため、塗膜の溶剤ラビング耐性が不良であった。比較例４では、重量平均分子量が１０００未満のバインダ樹脂（ｆ）を使用したため、塗膜の溶剤ラビング耐性が不良であった。
【手続補正９】
【補正対象書類名】明細書
【補正対象項目名】００９２
【補正方法】変更
【補正の内容】
【００９２】
【表５】
2011065342.tif 000012
【国際調査報告】
2011065342.tif 000013
2011065342.tif 000014
2011065342.tif 000015
2011065342.tif 000016
2011065342.tif 000017